(57)【要約】【課題】インクジェット記録方式に適した記録材、さらに詳しくは、画像濃度が高く、発色性に優れた高画質な記録が可能であり、かつ耐候性が良好な記録材を提供すること。【解決手段】例えば、空洞含有ポリエステルフィルムなどの不透明基材上に多孔質構造のインク受容層を設けた記録材であって、インク受容層が、例えば、ポリ（ジアリルジメチルアンモニウムクロライド）やジメチルアミンアンモニウムエピクロルヒドリン重縮合物などのカチオン性樹脂、および、例えば、クマリン系やトリアゾール系などのアニオン性蛍光染料を含有することを特徴とする記録材。【選択図】  なし【特許請求の範囲】
【請求項１】
不透明基材上に多孔質構造のインク受容層を設けた記録材であって、インク受容層がカチオン性樹脂およびアニオン性蛍光染料を含有することを特徴とする記録材。
【請求項２】
インク受容層が、粒子、水溶性樹脂、架橋剤、カチオン性樹脂およびアニオン性蛍光染料から主に構成されることを特徴とする請求項１記載の記録材。
【請求項３】
記録材のインク受容層面側から測定したＪＩＳ−Ｚ８７３０による明度指数Ｌ＊が８５〜１００であり、かつ色座標ａ＊が−１．０〜２．０、ｂ＊が−５．０〜１．０であることを特徴とする請求項１または２記載の記録材。
【請求項４】
記録材のインク受容層を設けていない反対面側から測定したＪＩＳ−Ｚ８７３０による明度指数Ｌ＊が８０〜１００であり、かつ色座標ａ＊が−１．０〜２．０、ｂ＊が−１．０〜５．０であることを特徴とする請求項１〜３のいずれか１項記載の記録材。
【請求項５】
記録材のインク受容層面側とインク受容層を設けていない反対面側との色差が３〜１０であることを特徴とする請求項１〜４のいずれか１項記載の記録材。
【請求項６】
不透明基材の全光線透過率が４０％以下であることを特徴とする請求項１〜５のいずれか１項記載の記録材。
【請求項７】
不透明基材が少なくとも１軸に延伸された白色ポリエステルフィルムであることを特徴とする請求項１〜６のいずれか１項記載の記録材。
【請求項８】
不透明基材が少なくとも１軸に延伸された空洞含有白色ポリエステルフィルムであることを特徴とする請求項１〜６のいずれか１項記載の記録材。
【請求項９】
不透明基材と多孔質構造のインク受容層との間にアンカー層を有することを特徴とする請求項１〜８のいずれか１項記載の記録材。
【請求項１０】
アンカー層が２層以上であることを特徴とする請求項９記載の記録材。
【請求項１１】
インクジェット記録に用いることを特徴とする請求項１〜１０のいずれか１項記載の記録材。
【請求項１２】
蛍光染料がスルホン酸基またはカルボン酸基を有することを特徴とする請求項１または２記載の記録材。
【請求項１３】
カチオン性樹脂がポリ（ジアリルジメチルアンモニウムクロライド）および／またはジメチルアミンアンモニアエピクロルヒドリン重縮合物であることを特徴とする請求項１または２記載の記録材。
【発明の詳細な説明】
【０００１】
【発明の属する技術分野】
本発明は、インクジェット記録方式に適した記録材に関し、さらに詳しくは、画像濃度が高く、発色性に優れた高画質な記録が可能であり、かつ耐候性が良好な記録材に関する。
【０００２】
【従来の技術】
近年、コンピューターの性能向上およびコンピューターの普及と共に、ハードコピー技術が急速に発達している。ハードコピーの記録方式としては、昇華転写記録方式、電子写真方式、インクジェット方式などが知られている。
【０００３】
インクジェット方式によるプリンターは、ノズルから記録紙に向けてインク液滴を高速で噴射する方式である。カラー化、小型化が容易であり、印字騒音が低いことから、オフィスや家庭におけるパーソナルコンピューターの端末として、近年、急速に普及しつつある。さらに、銀塩写真に迫る記録品質の向上、大型化の容易さから、大型看板、電飾看板などの産業分野への応用が期待されている。
【０００４】
インクジェット方式によるプリンターは、ノズルから記録紙に向けてインク液滴を高速で噴射する方式である。カラー化、小型化が容易であり、印字騒音が低いことから、オフィスや家庭におけるパーソナルコンピューターの端末として、近年、急速に普及しつつある。さらに、銀塩写真に迫る記録品質の向上、大型化の容易さから、大型看板、電飾看板などの産業分野への応用が期待されている。
【０００５】
インクジェット方式に用いられるインクとしては、水性染料インク、すなわち水中または水と親水性溶剤との混合溶媒中に各種の水溶性染料を溶解し、必要に応じて、各種の添加剤を混合したものが主流である。これは水性インクが色調の鮮やかな記録が可能であること、インクの粘度を調節しやすいこと、安全性の面で優位であるからである。しかし、水性染料インクは水溶性染料を用いていることから耐水性および耐候性が劣るという欠点がある。そこで、それを改善した方策が各種提案されている（例えば、特許文献１、２、３、４、５および６参照）。ところが、いずれも屋外で展示できるほどのものではなく、表面に紫外線吸収性のラミネートフィルムを貼る必要がある。そのため、コストが上昇するという問題がある。
【０００６】
水性染料インクの欠点を補うために、水性顔料インク、すなわち有機顔料、無機顔料を水または水と親水性溶剤との混合溶液に分散し、かつ必要に応じて、各種の添加剤を添加したインクが提案されている。水性顔料インクを用いて記録した場合には、印刷後の記録材を十分に乾燥させれば完全な耐水性を得ることが可能であり、簡易的な看板、短期間の屋外看板、ポスター、電飾などに近年急速に用いられている。
【０００７】
一方、記録材としては、水性染料インクに対して記録品質を満足させるべく、各種のものが提案されている。例えば、顔料と樹脂を含有した多孔質層を支持体上に設けたもの（例えば、特許文献７、８、９、１０、１１、１２、１３、１４、１５、１６、１７、１８、１９、２０および２１参照）、水溶性樹脂を支持体上に設けたもの（例えば、特許文献２２、２３、２４、２５、２６、２７、２８、２９および３０参照）、透明支持体上に不透明な受理層を設けて画像を記録した面と反対面から鑑賞するバックプリント方式（例えば、特許文献３１、３２、３３、３４、３５、３６、３７、３８、３９、４０、４１、４２、４３、４４、４５、４６、４７、４８、４９、５０および５１参照）、さらには耐水性、にじみなどの性能向上させるための各種の添加剤（例えば、特許文献５２、５３、５４および５５参照）などが提案されている。
【０００８】
顔料インクの性能を引き出すようにインク受容層を設計した各種のものが提案されている（例えば、特許文献５６参照）。この記録材は、印刷特性に優れ、さらには顔料インクの優れた耐光性および耐水性により屋外展示に使用可能な記録材として、基本的な性能を有しており、簡易的な看板、短期間の看板などには用いることができる。しかし、屋外展示した際の印刷部の退色は少ないが、未印刷部が変色するという問題がある。
【０００９】
【特許文献１】
特開昭５５−１５０３９６号公報
【特許文献２】
特開昭５６−５８８６９号公報
【特許文献３】
特開昭５６−７７１５４号公報
【特許文献４】
特開昭５９−１９６２８５号公報
【特許文献５】
特開昭６２−１４１１９４号公報
【特許文献６】
特開平２−８０２７９号公報
【特許文献７】
特開昭５５−１１８２９号公報
【特許文献８】
特開昭５６−１５７号公報
【特許文献９】
特開昭５６−９９６９２号公報
【特許文献１０】
特開昭５６−１４８５８２号公報
【特許文献１１】
特開昭５６−１４８５８３号公報
【特許文献１２】
特開昭５７−１０７８７９号公報
【特許文献１３】
特開昭５７−１２６６９１号公報
【特許文献１４】
特開昭５８−１３６４８０号公報
【特許文献１５】
特開昭６０−２２２２８１号公報
【特許文献１６】
特開昭６２−２３３２８４号公報
【特許文献１７】
特開平３−５６５５２号公報
【特許文献１８】
特開平３−２４９０５号公報
【特許文献１９】
特開平２−７６７７５号公報
【特許文献２０】
特開平４−１２８０９１号公報
【特許文献２１】
特開平５−２２１１１５号公報
【特許文献２２】
特開昭５９−４５１８８号公報
【特許文献２３】
特開昭６０−５６５８７号公報
【特許文献２４】
特開昭６０−２３４８７９号公報
【特許文献２５】
特開昭６１−１７２７８６号公報
【特許文献２６】
特開昭６１−１８９９８５号公報
【特許文献２７】
特開平１−１９０４８３号公報
【特許文献２８】
特開平４−２６３９８４号公報
【特許文献２９】
特開平４−２０１５９５号公報
【特許文献３０】
特開昭６３−１６２６７４号公報
【特許文献３１】
特開昭６１−９２８８５号公報
【特許文献３２】
特開昭６１−４０１８１号公報
【特許文献３３】
特開昭６１−１３５７８６号公報
【特許文献３４】
特開昭６１−１４８０９１号公報
【特許文献３５】
特開昭６１−１４８０９２号公報
【特許文献３６】
特開昭６１−３５２７５号公報
【特許文献３７】
特開昭６１−３５２７６号公報
【特許文献３８】
特開昭６１−３５９８６号公報
【特許文献３９】
特開昭６１−３５９８８号公報
【特許文献４０】
特開昭６１−３５９８９号公報
【特許文献４１】
特開昭６１−９２８８６号公報
【特許文献４２】
特開昭６１−１３５７８７号公報
【特許文献４３】
特開昭６１−１３５７８８号公報
【特許文献４４】
特開昭６１−４９８８４号公報
【特許文献４５】
特開昭６１−４９８８５号公報
【特許文献４６】
特開昭６１−５７３７８号公報
【特許文献４７】
特開昭６１−４１５８７号公報
【特許文献４８】
特開昭６１−４１５８８号公報
【特許文献４９】
特開昭６１−４１５８９号公報
【特許文献５０】
特開昭６２−２２２８８５号公報
【特許文献５１】
特開昭６２−２２２８８７号公報
【特許文献５２】
特開昭６０−８３８８２号公報
【特許文献５３】
特開昭６１−４７２９０号公報
【特許文献５４】
特開昭６１−７４８８０号公報
【特許文献５５】
特開昭６１−８９０８２号公報
【特許文献５６】
特開平１０−１０９４７３号公報
【００１０】
【発明が解決しようとする課題】
本発明の目的は、インクジェット記録方式に適した記録材、さらに詳しくは、屋外看板として用いた場合に画像濃度が高く、発色性に優れた高画質な記録が可能であり、かつ耐候性が良好な記録材を提供することにある。
【００１１】
【課題を解決するための手段】
本発明者らは、鋭利検討した結果、不透明基材上に設けた多孔質構造のインク受容層にカチオン性樹脂およびアニオン性蛍光染料を含有させることにより、耐候性に優れる記録材が得られることを見出し、本発明を完成するに至った。
【００１２】
かくして、本発明は、不透明基材上に多孔質構造のインク受容層を設けた記録材であって、インク受容層がカチオン性樹脂およびアニオン性蛍光染料を含有することを特徴とする記録材を提供する。
【００１３】
【発明の実施の形態】
本発明の記録材に用いられる不透明基材は、特に限定されるものではないが、例えば、ポリエステル系、ポリスチレン系、ポリプロピレン系、ナイロン系、ポリカーボネート系、ノルボルネン系、ビニロン系、アクリル系などのプラスチックフィルムまたはシートや、これらの材料に無機顔料、発泡剤を混合した不透明樹脂フィルム、ポリエステル布、ポリエステル／綿混合布、綿布、不織布、パルプ、樹脂含浸紙、キャストコート紙、レジンコート紙、ガラス、およびこれらの任意の２種類以上のものを貼り合わせたものが挙げられる。これらの中でも、耐熱性に優れる不透明なポリエステルフィルムが好ましく、より好ましくは柔軟性に優れる内部に空洞を含有する不透明なポリエステルフィルムである。不透明なポリエステルフィルムは、不透明度として、全光線透過率で４０％以下であることが好ましい。不透明性が不十分な場合は、壁などに貼り付けた際に裏地が見えるという問題が発生する。
【００１４】
ポリエステルフィルムとは、テレフタル酸、イソフタル酸、ナフタレンジカルボン酸などの芳香族ジカルボン酸またはそのエステルと、エチレングリコール、ジエチレングリコール、１，４−ブタンジオール、ネオペンチルグリコールなどのグリコールとを重縮合させて得られるポリエステル樹脂から製造されるフィルムである。
【００１５】
フィルム内部に空洞を発現させる方法としては、特に限定されるものではないが、ポリエステル樹脂に非相溶性の熱可塑性樹脂を混合し、溶融押出した未延伸シートを少なくとも１軸方向に延伸することにより、フィルム内部に微細な空洞を多数形成させる方法が好ましい。
【００１６】
非相溶性の熱可塑性樹脂としては、例えば、ポリスチレン樹脂、ポリオレフィン樹脂、アクリル樹脂、ポリカーボネート樹脂、ポリスルホン樹脂、セルロース樹脂などが挙げられる。特に、ポリスチレン樹脂や、ポリメチルペンテン樹脂、ポリプロピレン樹脂などのポリオレフィン樹脂が好ましい。
【００１７】
ポリエステル樹脂と非相溶性の熱可塑性樹脂とからなる未延伸シートは、例えば、各樹脂のチップを混合し押出機内で溶融混練した後、押出して固化することによって得られる方法や、あらかじめ混練機によって両樹脂を混練したものをさらに押出機より溶融押出して固化する方法や、ポリエステル樹脂の重合工程において非相溶性の熱可塑性樹脂を添加し、攪拌分散して得たチップを溶融押出して固化する方法などによっても得られる。固化して得られた未延伸シートは、通常、無配向もしくは弱い配向状態のものである。また、非相溶性の熱可塑性樹脂は、ポリエステル樹脂中に、球状、楕円球状、糸状などの様々な形状で分散した形態をとって存在する。
【００１８】
ポリエステル樹脂に混合される非相溶性の熱可塑性樹脂の含有量は、目的とする空洞含有量によって異なるが、樹脂組成物全体に対して、好ましくは３〜４０重量％、さらに好ましくは６〜３５重量％である。非相溶性の熱可塑性樹脂の含有量が３重量％未満では、空洞の形成量を多くすることに限界があり、目的の柔軟性や軽量性や描画性が得られない。逆に、非相溶性の熱可塑性樹脂の含有量が４０重量％を越えると、ポリエステルフィルムの有する耐熱性や強度、特に腰の強さが不十分となりやすい。
【００１９】
上記のポリエステルフィルムには、必要に応じて、隠蔽性や描画性を向上させるために無機粒子を含有させることができる。この無機粒子としては、特に限定されるものではないが、二酸化チタン、二酸化ケイ素、炭酸カルシウム、硫酸バリウム、酸化アルミニウム、カオリン、タルクなどが挙げられる。
【００２０】
また、樹脂組成物には、用途に応じて、着色剤、紫外線吸収剤剤、蛍光剤、帯電防止剤、減粘剤、酸化防止剤などを添加することもできる。
【００２１】
空洞含有ポリエステルフィルムは、単層フィルムであっても、２層以上の複合フィルムであってもかまわない。
【００２２】
本発明の記録材における不透明基材は、表層と中心層とを積層した、いわゆる複合フィルムとすることもできる。その方法は、特に限定されるものではないが、生産性を考慮すると、表層と中心層との原料は別々の押出機から押出し、１つのダイスに導いて未延伸シートを得た後、少なくとも１軸に配向させる、いわゆる共押出法による積層が最も好ましい。
【００２３】
延伸方法としては、チューブラ法延伸、同時二軸延伸、逐次二軸延伸などが挙げられが、平面性、寸法安定性、厚みムラなどから、逐次二軸延伸が好ましい。逐次二軸による延伸の具体例としては、長手方向にポリエステル樹脂のガラス転移温度の＋０〜３０℃で、２．０〜５．０倍にロール延伸し、引き続いて、１２０〜１５０℃で倍率を１．２〜５．０倍にテンターで幅方向に延伸する。さらに、延伸後に２２０℃〜融点未満の温度で、３〜８％緩和させながら熱固定を行なう方法が挙げられる。
【００２４】
不透明基材は、白色であることが好ましいが、インク受容層を設けていない反対面に表面加工しない場合には、インク受容層側と表裏の識別がしやすいように色調を調節する必要がある。色調としては、ＪＩＳ−Ｚ８７３０による明度指数Ｌ＊が８０〜１００であり、かつ色座標ａ＊が−１．０〜２．０、ｂ＊が−１．０〜５．０であることが好ましい。なお、明度指数Ｌ＊は、値が大きいほど明るく、値が小さいほど暗く、また、色座標ａ＊は、値が大きいほど赤色を帯び、値が小さいほど緑色を帯び、色座標ｂ＊は、値が大きいほど黄色を帯び、値が小さいほど青色を帯びる。
【００２５】
本発明においては、このような不透明基材上にインク受容層を設けることにより記録材が得られるが、不透明基材とインク受容層の密着性を向上させるために、不透明基材とインク受容層との間にアンカー層を設けてもよい。
【００２６】
アンカー層を構成する樹脂としては、ポリエステル系、ポリウレタン系、ポリエステルウレタン系、アクリル系、メラミン系、ポリビニルアルコール系、ポリビニルピロリドン系、メチルセルロース系などの樹脂およびそれらの混合などが挙げられる。
【００２７】
アンカー層中には、滑り性の改善やインク受容層との密着力向上を目的として、各種の粒子を含有させてもよい。この粒子としては、例えば、シリカ、カオリナイト、タルク、炭酸カルシウム、ゼオライト、アルミナ、硫酸バリウム、カーボンブラック、酸化亜鉛、酸化チタンなどの無機粒子、アクリル系、ナイロン系、スチレン系、ポリエステル系、ベンゾグアナミン・ホルマリン縮合物などの有機粒子が挙げられる。さらに、アンカー層には、各種の目的で、界面活性剤、帯電防止剤、蛍光染料、蛍光増白剤、紫外線吸収剤などを添加してもよい。
【００２８】
アンカー層は、必要に応じて、２層以上の構成にしても構わない。２層構成にすることにより不透明基材と受容層との密着性をより向上することができる。
【００２９】
アンカー層を２層以上とする場合、不透明基材に近い側の層には不透明基材と同様の樹脂を含有させ、インク受容層側の層にはインク受容層を形成する樹脂と同様の樹脂を含有させることが密着性向上のために好ましい。具体的には、不透明基材側のアンカー層には、ポリエステル樹脂、インク受容層側のアンカー層にはポリビニルアルコールを含有させることが好ましい。
【００３０】
アンカー層を設ける方法としては、グラビアコート方式、キスコート方式、ディップ方式、スプレーコート方式、カーテンコート方式、エアナイフコート方式、ブレードコート方式、リバースロールコート方式など通常用いられている方法が適用できる。
【００３１】
アンカー層の塗布量としては、０．０１〜１０ｇ／ｍ２が好ましい。アンカー層の塗布量が０．０１ｇ／ｍ２未満の場合には、不透明基材上に均一な塗膜とならないので、受容層と不透明基材との密着力を上げる効果が得られない。１０ｇ／ｍ２を越える場合には、密着力を上げる効果は達成されるが、コストが高くなるばかりか、不透明基材の風合い、カールなどの問題が発生する。
【００３２】
本発明の記録材では、不透明基材上に多孔質構造のインク受容層を直接設けるか、あるいはアンカー層を介して設ける必要がある。
【００３３】
本発明の記録材におけるインク受容層は、多孔質構造を形成する必要がある。多孔質構造を形成することによりインク吸収性に優れる記録材を得ることができる。多孔質構造を形成する方法は、特に限定されるものではないが、粒子と樹脂とから主に構成し、樹脂に対して粒子を多く含有する塗布液を調製し、この塗布液を不透明基材上に塗布し、乾燥する方法が挙げられる。
【００３４】
粒子としては、シリカ、カオリナイト、タルク、軽質炭酸カルシウム、重質炭酸カルシウム、ゼオライト、アルミナ、硫酸バリウム、カーボンブラック、酸化亜鉛、硫酸亜鉛、炭酸亜鉛、二酸化チタン、サチンホワイト、ケイ酸アルミニウム、ケイ藻土、ケイ酸カルシウム、水酸化アルミニウム、加水ハロイサイト、炭酸マグネシウム、水酸化マグネシウムなどの無機粒子、アクリルまたはメタアクリル系、塩化ビニル系、酢酸ビニル系、ナイロン、スチレン／アクリル系、スチレン／ブタジエン系、ポリスチレン／アクリル系、ポリスチレン／イソプレン系、ポリスチレン／イソプレン系、メチルメタアクリレート／ブチルメタアクリレート系、メラミン系、ポリカーボネート系、尿素系、エポキシ系、ウレタン系、フェノール系、ジアリルフタレート系、ポリエステル系などの樹脂粒子が挙げられる。これらの中で、表面に細孔を有している合成非晶質シリカが好ましい。
【００３５】
シリカとしては、平均粒径が１〜２０μｍ、細孔容積が０．２〜３．０ｍｌ／ｇのものが好適に用いることができる。好ましくは、細孔容積が１．０〜３．０ｍｌ／ｇで、平均粒径が１〜８μｍと平均粒径８〜２０μｍとの２種類のシリカを混合して用いることである。細孔容積の大きい粒子を用いることによりインク吸収容量を大きくすることができ、２種混合することによりインク受容層がかさ高いものとなり、同一塗布量でもインクの吸収容量を大きくすることができる。２種混合の比率（重量比）は、１０／９０〜９０／１０の範囲が好ましく、より好ましくは３０／７０〜７０／３０である。また、必要に応じて、表面改質されたものでもよい。表面処理としては、有機シラン、有機チタネートなどを用いた化学処理、パラフィンワックスやグリコール類を表面に付着させる物理処理などがある。
【００３６】
このようなシリカとしては、市販品から好適に選択することができる。例えば、水沢化学製のミズカシル、徳山ソーダ製のトクシール、ファインシール、シオノギ製薬製のカープレックス、富士シリシア製のサイリシア、グレースデビソン製のサイロイド、サイロジェット、日本シリカ製のニップジェルなどが挙げられる。
【００３７】
粒子を結着する樹脂としては、水に難溶性の樹脂、水溶性樹脂などの各種の樹脂が好適に用いることができる。具体的には、ポリエステル樹脂、ポリウレタン樹脂、ポリエステルウレタン樹脂、アクリル樹脂、アラビアゴム、ポリアクリルアミド樹脂、スチレン−ブタジエンゴムなどの樹脂が挙げられる。水溶性樹脂としては、ポリビニルアルコール、デンプン、ポリビニルブチラール、ゼラチン、カゼイン、セルロース、カルボキシメチルセルロース、ポリビニルピロリドンなどが挙げられる。水溶性樹脂を用いる場合には、インク受容層の耐水性が低下するので、好ましくないが、架橋剤を併用することにより用いることができる。
【００３８】
架橋剤としては、水溶性樹脂を硬化させ、水への溶解性を低下させるものであるならば公知のものを用いることができ、例えば、メラミン樹脂、エポキシ樹脂、イソシアネート、グリオキザール、イソバン、ホウ砂、尿素樹脂などである。好ましくは、１１０℃以下の温度で架橋反応を開始するものであり、メラミン、尿素樹脂である。不透明基材がポリオレフィンフィルムの場合、耐熱性が劣るので、高温にすることができない。
【００３９】
上記の樹脂は、所望により、１種またはそれ以上を用いることができるが、ポリビニルアルコールと架橋剤との組合せが好ましい。水溶性樹脂を用いることにより塗布液の粘度を調節しやすく、粒子の沈降などを発生しにくくすることができる。
【００４０】
本発明の記録材において、インク受容層にはカチオン性樹脂を含有させる必要がある。カチオン性樹脂を含有させることによりインク中のアニオン性の色材がカチオン性樹脂のカチオン基と錯体構造を形成し、表面に色材が定着して発色性に優れ、かつ、水が付着した際に、色材が容易に水に溶解しにくくなり、耐水性が向上する。
【００４１】
カチオン性樹脂としては、公知のものを用いることができ、例えば、カチオン変性ポリビニルアルコール、カチオン変性ポリエステル、カチオン変性ポリアミド、ジアリルアミン重合体、ジメチルジアリルアンモニウムクロライド重合体、カチオン変性界面活性剤など、カチオン変性したものならば限定せずに用いることができるが、４級アンモニウム塩が印刷特性の向上に効果が高く、これらの中でもポリ（ジメチルジアリルアンモニウムクロライド）およびジメチルアミンアンモニウムエピクロルヒドリン重縮合物が好ましい。
【００４２】
カチオン性樹脂の混合量は、特に限定されるものではないが、樹脂成分中の５〜５０重量％が好ましい。カチオン性樹脂の混合量が５重量％未満の場合には、印刷特性向上の効果を得るのが困難である。カチオン性樹脂の混合量が５０重量％を越える場合には、インク受容層の膜強度が低下する。
【００４３】
本発明において、粒子を結着する樹脂と粒子との割合は重量比で１／１．５〜１／２．５が好ましい。この割合が１／１．５未満の場合にはインク乾燥速度が低い。逆に、この割合が１／２．５より大きい場合には、塗膜の強度が低下する。
【００４４】
本発明の記録材において、インク受容層にはアニオン性蛍光染料を含有させる必要がある。アニオン性蛍光染料を含有させることにより記録材が青白くなり、優れた記録物が得られるようになり、かつ、インク受容層を設けていない反対面側との識別が容易となる。
【００４５】
記録材のインク受容層面側の色調としては、ＪＩＳ−Ｚ８７３０による明度指数Ｌ＊が８５〜１００であり、かつ色座標ａ＊が−１．０〜２．０、ｂ＊が−５．０〜１．０であることが好ましい。この範囲にすることにより印画紙に近い優れた印刷物を作成可能になる。
【００４６】
記録材のインク受容層を設けていない反対面の色調としては、インク受容層を形成した面よりも黄色であることが好ましく、具体的には、ＪＩＳ−Ｚ８７３０による明度指数Ｌ＊が８０〜１００であり、かつ色座標ａ＊が−１．０〜２．０、ｂ＊が−１．０〜５．０であることが好ましい。また、表裏の識別を容易にするためには、色差で２〜１０であることが好ましい。色差が２未満の場合には、識別が困難である。逆に、１０を越える場合には、どちらかの面の色調が悪くなる。
【００４７】
アニオン性蛍光染料としては、クマリン系、トリアゾール系、ベンゾオキサゾール系、ピラゾリン系、ナフタルイミド系、スチルベン系などの各種のものが好適に用いることができるが、分子内にアニオン性官能基を有することが必要である。アニオン性蛍光染料を用いることにより、カチオン性樹脂と錯体を形成し、記録物に雨などが掛かった際に水に溶解して記録材の色調が変化しにくくなる。アニオン性官能基としては、スルホン酸塩基およびカルボン酸塩基が挙げられる。
【００４８】
アニオン性蛍光染料の添加量は、上記の色調になるように調節することが好ましい。
【００４９】
インク受容層は、１層からなるものでも、また２層以上の構成をとっても構わない。
【００５０】
本発明の記録材において、インク受容層の塗布量は、特に限定されるものではないが、好ましくは５ｇ／ｍ２〜５０ｇ／ｍ２である。インク受容層の塗布量が５ｇ／ｍ２未満の場合には、インク吸収速度が遅く、にじみが大きくなる。逆に、インク受容層の塗布量が５０ｇ／ｍ２を越える場合には、コスト的に問題が発生する。
【００５１】
インク受容層には、コート時のレベリング性の向上、塗布液の消泡性の向上だけではなく、インクの浸透性向上、にじみ防止などを目的として、界面活性剤を添加することもできる。界面活性剤は、カチオン系、アニオン系、ノニオン系および非イオン系などいずれのものでも構わない。しかし、シリコン系またはフッソ系界面活性剤が好ましい。シリコン系界面活性剤としては、ジメチルシリコン、アミノシラン、アクリルシラン、ビニルベンジルシラン、ビニルベンジシルアミノシラン、グリシドシラン、メルカプトシラン、ジメチルシラン、ポリジメチルシロキサン、ポリアルコキシシロキサン、ハイドロジエン変性シロキサン、ビニル変性シロキサン、ビトロキシ変性シロキサン、アミノ変性シロキサン、カルボキシル変性シロキサン、ハロゲン化変性シロキサン、エポキシ変性シロキサン、メタクリロキシ変性シロキサン、メルカプト変性シロキサン、フッ素変性シロキサン、アルキル基変性シロキサン、フェニル変性シロキサン、アルキレンオキシド変性シロキサンなどが挙げられる。フッ素系界面活性剤としては、四フッ化エチレン、パーフルオロアルキルアンモニウム塩、パーフルオロアルキルスルホン酸アミド、パーフルオロアルキルスルホン酸ナトリウム、パーフルオロアルキルカリウム塩、パーフルオロアルキルカルボン酸塩、パーフルオロアルキルスルホン酸塩、パーフルオロアルキルエチレンオキシド付加物、パーフルオロアルキルトリメチルアンモニウム塩、パーフルオロアルキルアミノスルホン酸塩、パーフルオロアルキルリン酸エステル、パーフルオロアルキルアルキル化合物、パーフルオロアルキルアルキルベタイン、パーフルオロアルキルハロゲン化物などが挙げられる。これらの界面活性剤は、印刷特性、強度、耐水性などの本発明の目的を阻害しない程度に添加するのが好ましく、インク受容層に対して、２〜２０重量％が好ましい。
【００５２】
インク受容層には、各種の添加剤を印刷性能および他の物性を損なわない程度に添加してもよい。例えば、可塑剤、紫外線吸収剤、顔料分散剤、抑泡剤、消泡剤、防腐剤などが挙げられる。
【００５３】
インク受容層を設ける方法は、特に限定されるものではないが、グラビアコート方式、キスコート方式、ディップ方式、スプレイコート方式、カーテンコート方式、エアナイフコート方式、ブレードコート方式、リバースロールコート方式、バーコート方式など通常用いられている方法が適用できる。
【００５４】
インク受容層を塗布して乾燥する場合には、注意が必要である。急速に乾燥すると表面が荒れ、逆に徐々に乾燥すると乾燥工程でレベリングされ平滑な表面が得られる。表面に凹凸が存在すると品位が低下する。この乾燥の影響は、巨大な粒子、特に平均粒径３５μｍ以上の粒子が塗布液中に存在する場合に顕著に現れる。
【００５５】
また、インク受容層を塗布し、乾燥する際には、張力、温度に注意が必要である。張力が低すぎる場合には、塗布時の不透明基材の搬送性などで実用的ではなく、張力が高すぎる場合には、平面性が不良となる。乾燥時の温度としては、低温では乾燥効率が悪く、逆に高温では熱シワが発生し平面性が不良となる。好ましい乾燥温度は、８０〜１６０℃である。
【００５６】
インク受容層を形成後には、必要に応じて、エージング処理を施してもよい。乾燥のみで架橋反応が十分ではない場合には有効である。エージング処理の方法は、特に限定されるものではないが、３０〜５０℃の環境下で１０日間以上実施することが好ましい。エージング処理の温度が３０℃未満の場合には、エージング効果が得られない。逆に、エージング処理の温度が５０℃を越える場合には、巻き締りなどの問題が発生する。ロール状でエージングした場合に巻き芯部と巻き外部で昇温の速さが異なるので、エージング期間としては、過剰に実施することが好ましく、１０日間以上が好ましい。
【００５７】
インク受容層を設けていない反対面には、必要に応じて、帯電防止層、粘着層、筆記層などの各種の加工を行ってもよい。また、表裏の識別を明確にするために、着色層を設けてもよい。
【００５８】
かくして得られた記録材は、屋外看板として用いた場合に画像濃度が高く、発色性に優れた高画質な記録が可能であり、かつ耐候性が良好なものである。
【００５９】
【実施例】
以下に実施例を挙げて本発明を説明するが、本発明はこれらの実施例に限定されるものではない。
まず、実施例で用いた測定・評価方法を以下に示す。
【００６０】
（１）印刷特性
顔料インクを用いたインクジェットプリンター（ミマキエンジニアリング製、ＪＶ２−１３０）により、写真調の画像、イラスト調の画像を印刷したものを目視で以下の判断基準で評価した。
〇：にじみがなくシャープで、画像濃度の高く、優れた記録物
△：ややにじみがあり、ぼやけているが実用レベル
×：にじみがある、または、発色濃度が低く、実用レベルではない
【００６１】
（２）色調
ＪＩＳ−Ｚ８７３０に準じて測定した。
【００６２】
（３）色差
上記（２）で測定したＬ＊、ａ＊、ｂ＊に関して比較する２種類の測定値を下式より算出した。
ΔＥ＝｛（Ｌ＊１−Ｌ＊２）２＋（ａ＊１−ａ＊２）２＋（ｂ＊１−ｂ＊２）２｝１／２
【００６３】
（５）耐水性
顔料インクを用いたインクジェットプリンター（ミマキエンジニアリング製ＪＶ２−１３０）により黒ベタを印刷した後に流水下で表面を指で強く擦り、以下の判断基準で評価した。
〇：変化なし
△：若干、インクが流れる
×：インクが流れ、受容層が溶け出す
【００６４】
（６）耐候性
記録材を屋外に１カ月間放置し、未印刷部の色調の変化を測定した。
【００６５】
（７）全光線透過率
ＪＩＳ−Ｋ７１０５に準じて測定した。
【００６６】
実施例１
厚さ１００μｍのポリエステル合成紙（東洋紡績製、クリスパーＧ１２１２、全光線透過率８％）の下記のアンカー層１形成用塗布液を乾燥後に０．５ｇ／ｍ２になるようにワイヤーバー方式で塗布し、１２０℃で風速２０ｍ／秒の乾燥炉を１０秒間通過させてアンカー層１を形成し、次いで、アンカー層２形成用塗布液を乾燥後に３．５ｇ／ｍ２になるようにワイヤーバー方式で塗布し、１５０℃で風速２０ｍ／秒の乾燥炉を３０秒間通過させてアンカー層１を形成した。
アンカー層１
水                                                ５０．１重量％
イソプロピルアルコール                            ２４．９重量％
アクリル系樹脂                                    １０．０重量％
（日本触媒製、アクリセット２７０Ｅ；固形分４０重量％）
ポリエステル系樹脂                                １０．０重量％
（東洋紡績製、バイロナールＭＤ−１１００；固形分３０重量％）
有機粒子                                            ５．０重量％
（日本触媒製、エポスターＭＡ１００２）
界面活性剤                                          ０．１重量％
（ダウコーニング製、ペインタッド３２）
アンカー層２
水                                                ８２．４重量％
ポリビニルアルコール                                ５．０重量％
（クラレ（株）製、ＲＳ−１１７）
メラミン                                          １２．５重量％
（住友化学工業（株）製、８％ＡＣ；固形分８重量％）
シリコン系界面活性剤                                ０．１重量％
（ダウコーニング製、ペインタッド３２）
次いで、アンカー層上に下記のインク受容層形成用塗布液を乾燥後の重量で２０ｇ／ｍ２になるようにリップ方式で塗布し、１２０℃で風速２０ｍ／秒の乾燥炉を２分間通過させて乾燥して記録材を得た。
インク受容層
水                                                ７６．７８重量％
ポリビニルアルコール                                ３．２４重量％
（クラレ（株）製、ＲＳ−１１７）
架橋剤                                              ６．１６重量％
（住友化学工業（株）製、スミレーズレジンＳＲ５００４；固形分４０重量％）
ジメチルアミンアンモニアエピクロルヒドリン重縮合物  １．７８重量％
（センカ（株）製、パピオゲンＰ１０５；固形分６０重量％）
界面活性剤                                          ０．５０重量％
（ダウコーニング製、ペインタッド５７）
平均粒子径５μｍのシリカ粒子                        ５．５６重量％
（富士シリシア製、サイロイド４５０）
平均粒子径１２μｍのシリカ粒子                      ５．５６重量％
（富士シリシア製、サイロイド４７０）
アニオン性蛍光染料                                  ０．１２重量％
（ハッコール製、Ｐ−ＳＫＬ）
【００６７】
実施例２
インク受容層形成用塗布液を下記の塗布液に変更したこと以外は実施例１と同様にして、記録材を得た。
水                                                ７６．７８重量％
ポリビニルアルコール                                ３．２４重量％
（クラレ（株）製、ＲＳ−１１７）
架橋剤                                              ６．１６重量％
（住友化学工業（株）製、スミレーズレジンＳＲ５００４；固形分４０重量％）
ジメチルアミンアンモニアエピクロルヒドリン重縮合物  １．７８重量％
（センカ（株）製、パピオゲンＰ１０５；固形分６０重量％）
界面活性剤                                          ０．５０重量％
（ダウコーニング製、ペインタッド５７）
平均粒子径５μｍのシリカ粒子                        ５．５６重量％
（富士シリシア製、サイロイド４５０）
平均粒子径１２μｍのシリカ粒子                      ５．５６重量％
（富士シリシア製、サイロイド４７０）
アニオン性蛍光染料                                  ０．１２重量％
（ハッコール製、ＢＹＬ）
【００６８】
比較例１
インク受容層形成用塗布液を下記の塗布液に変更したこと以外は実施例１と同様にして、記録材を得た。
水                                                ７６．７８重量％
ポリビニルアルコール                                ３．２４重量％
（クラレ（株）製、ＲＳ−１１７）
架橋剤                                              ６．１６重量％
（住友化学工業（株）製、スミレーズレジンＳＲ５００４；固形分４０重量％）
ジメチルアミンアンモニアエピクロルヒドリン重縮合物  １．７８重量％
（センカ（株）製、パピオゲンＰ１０５；固形分６０重量％）
界面活性剤                                          ０．５０重量％
（ダウコーニング製、ペインタッド５７）
平均粒子径５μｍのシリカ粒子                        ５．５６重量％
（富士シリシア製、サイロイド４５０）
平均粒子径１２μｍのシリカ粒子                      ５．５６重量％
（富士シリシア製、サイロイド４７０）
カチオン性蛍光染料                                  ０．１２重量％
（日本化薬製、ミカホワイトＡＣＲリキット）
【００６９】
比較例２
インク受容層形成用塗布液を下記の塗布液に変更したこと以外は実施例１と同様にして、記録材を得た。
水                                                ７７．４９重量％
ポリビニルアルコール                                ５．３８重量％
（クラレ（株）製、ＲＳ−１１７）
架橋剤                                              ６．１６重量％
（住友化学工業（株）製、スミレーズレジンＳＲ５００４；固形分４０重量％）
界面活性剤                                          ０．５０重量％
（ダウコーニング製、ペインタッド５７）
平均粒子径５μｍのシリカ粒子                        ５．５６重量％
（富士シリシア製、サイロイド４５０）
平均粒子径１２μｍのシリカ粒子                      ５．５６重量％
（富士シリシア製、サイロイド４７０）
アニオン性蛍光染料                                  ０．１２重量％
（ハッコール製、Ｐ−ＳＫＬ）
【００７０】
比較例３
インク受容層形成用塗布液を下記の塗布液に変更したこと以外は実施例１と同様にして、記録材を得た。
水                                                ７６．９０重量％
ポリビニルアルコール                                ３．２４重量％
（クラレ（株）製、ＲＳ−１１７）
架橋剤                                              ６．１６重量％
（住友化学工業（株）製、スミレーズレジンＳＲ５００４；固形分４０重量％）
ジメチルアミンアンモニアエピクロルヒドリン重縮合物  １．７８重量％
（センカ（株）製、パピオゲンＰ１０５；固形分６０重量％）
界面活性剤                                          ０．５０重量％
（ダウコーニング製、ペインタッド５７）
平均粒子径５μｍのシリカ粒子                        ５．５６重量％
（富士シリシア製、サイロイド４５０）
平均粒子径１２μｍのシリカ粒子                      ５．５６重量％
（富士シリシア製、サイロイド４７０）
【００７１】
実施例１〜２および比較例１〜３について、評価結果を表１、表２に示す。
【００７２】
【表１】
2004154979.tif 000002
【００７３】
【表２】
2004154979.tif 000003
【００７４】
【発明の効果】
本発明によれば、インクジェット記録方式に適した記録材、さらに詳しくは、画像濃度が高く、発色性に優れた高画質な記録が可能であり、かつ耐候性が良好な記録材が得られる。